상술 한 셀룰로스 아실 레이트 는 0 . 1 질량 % 의 수분 함량 을 갖 기 위해 120 ℃ 에서 3 시간 동안 건조 되 었 고 , 이산화규소 입자 ( Aerosil R 972 V ) 에 0 . 05 질량 % 의 양 으로 첨가 되 었 다 . 또한 , 안정제 ( Sumilizer GP ( 스미토모 케미컬 제조 ) , 0 . 3 질량 %), 및 UV 흡수제 ( Adekastab LA - 31 ( 아사히 덴 카 고교 제조 ) , 1 질량 %) 가 첨가 되 었 다 . 그 결과 형성 된 혼합물 은 더블 - 스 크류 혼련 압출기 의 호퍼 속 으로 투입 되 었 고 , 표 1 에 기재 된 바 와 같이 펠릿 화 조건 하 에서 혼련 되 었 다 . 더블 - 스 크류 혼련 압출기 의 스 크류 는 압축비 가 3 이 었 고 , 배럴 직경 은 40 mm 였으며 , L / D = 40 이 었 고 , 압출기 로부터 의 압출 속도 는 150 kg / 시간 이 었 다 . 이렇게 용융 된 후 에 , 셀룰로스 아실 레이트 는 3 mm 의 직경 을 갖 는 스트랜드 ( strand ) 로서 압출 되 었 고 10 ℃ 의 물 속 에서 응고 되 었 고 , 그리고 나 서 절단 되 어 길 이 5 mm 의 펠릿 이 되 었 다 . 이렇게 제조 된 펠릿 은 100 ℃ 에서 10 분 동안 건조 되 었 다 .